(57)【要約】      （修正有）【課題】初期段階から水分、油分、薬品成分等の液体の除去性能が高く、高いグリップ力を有するロール、及びそのロールを搭載した洗浄装置を提供する。【解決手段】鋼板、非鉄金属板、樹脂板、あるいはフィルム状の被洗浄面に付着した水分、油分、薬品成分等の液体を除去、搾取、洗浄する為のロール１において、前記ロール１は、ロール部２及び台座３を有し、前記ロール部２は不織布からなる概円環状の複数枚のロール片４が前記台座３の外周に積層されて形成されてあり、前記ロール部２の表面粗度Ｒａ（平均粗さ）が２．５μｍ以上９．５μｍ以下であるものである。【選択図】図１
2015113919.tif 000002
【特許請求の範囲】
【請求項１】
鋼板、非鉄金属板、樹脂板、あるいはフィルム状の被洗浄面に付着した水分、油分、薬品成分等の液体を除去、搾取、洗浄する為のロールにおいて、前記ロールは、ロール部及び台座を有し、前記ロール部は不織布からなる概円環状の複数枚のロール片が前記台座の外周に積層されて形成されてあり、前記ロール部の表面粗度Ｒａ（平均粗さ）が２．５μｍ以上９．５μｍ以下であることを特徴とするロール。
【請求項２】
請求項１記載の構成よりなるロールにおいて、不織布は複数本の繊維を有し、前記繊維は短繊維のコーマ糸を有することを特徴とするロール。
【請求項３】
請求項１から２記載の構成よりなるロールにおいて、コーマ糸は綿であることを特徴とするロール。
【請求項４】
請求項１から３記載の構成よりなるロールにおいて、不織布は複数本の繊維及び前記繊維を接着させる結合剤を有することを特徴とするロール。
【請求項５】
請求項１から４のいずれか１項に記載されたロールと、前記ロールを回転駆動する駆動手段を少なくとも有する洗浄装置。
【発明の詳細な説明】
【技術分野】
【０００１】
本発明は、鋼板、非鉄金属板、樹脂板、あるいはフィルム状の被洗浄面に付着した水分、油分、薬品成分等の液体を除去、搾取、洗浄する為のロール、及びそのロールを搭載した洗浄装置に関するものである。
【背景技術】
【０００２】
従来のこの種のロールに関しては、研磨直後の表面粗度Ｒａが０．１μｍから２．５μｍの範囲内であって、表面最大粗度Ｒｍａｘが１μｍから２０μｍの範囲内にあることを特徴とする不織布絞りロール（例えば、特許文献１参照）がある。
【先行技術文献】
【特許文献】
【０００３】
【特許文献１】特開平１１−２２６６２６号公報
【発明の概要】
【発明が解決しようとする課題】
【０００４】
特許文献１の不織布絞りロールは、研磨直後の表面粗度Ｒａが０．１μｍから２．５μｍの範囲内にあることから、表面粗度Ｒａの値が大きく表面の粗いロールに比べて、金属冷間圧延条とロール表面の密着性が良好なので、初期の液体の絞り性能は高く、ロールの慣らし使用を必要としない。しかしながら、表面粗度Ｒａの値が０．１μｍから２．５μｍの範囲内においては、ロール表面は平滑で、ロールのグリップ力が劣り、摩擦係数が小さくなるので、金属冷間圧延条が蛇行するという課題を有していた。金属冷間圧延条が洗浄ライン内で蛇行した場合、ラインが停止し、生産工程における生産計画を予定通りに遂行できず、生産に支障をきたすことになる。
【０００５】
本発明は、上記従来の課題を解決するもので、初期段階から水分、油分、薬品成分等の液体の除去性能が高く、高いグリップ力を有するロール、及びそのロールを搭載した洗浄装置を提供することを目的としている。
【課題を解決するための手段】
【０００６】
前記従来の課題を解決する為に、請求項１の発明のロールは、鋼板、非鉄金属板、樹脂板、あるいはフィルム状の被洗浄面に付着した水分、油分、薬品成分等の液体を除去、搾取、洗浄する為のロールにおいて、前記ロールは、ロール部及び台座を有し、前記ロール部は不織布からなる概円環状の複数枚のロール片が前記台座の外周に積層されて形成されてあり、前記ロール部の表面粗度Ｒａ（平均粗さ）が２．５μｍ以上９．５μｍ以下であるもので、優れたグリップ力が発揮され、被洗浄面の蛇行が防止されると共に、ロールと被洗浄面の密着性が上がり、ダム機能が効果的に発現するので、被洗浄面に付着した液体の除去性能が飛躍的に向上する。
【０００７】
表面粗度Ｒａが２．５μｍより小さいと、ロール部の表面部は平滑な状態となるが、グリップ力は劣化し、摩擦係数が小さくなるので、被洗浄面が蛇行しやすくなる。特に、ピース状の鋼板や非鉄金属板等において蛇行が顕著に現れる。一方、表面粗度Ｒａが９．５μｍより大きいと、ロール部の表面部の凹凸が顕著となり、ロール部と被洗浄面の密着性が劣り、ダム機能が弱くなることから、液体の除去性能が低下する。なお、表面粗度ＲａはＪＩＳＢ０６０１の規格により測定した値である。
【０００８】
請求項２の発明のロールは、特に、請求項１のロールにおいて、前記不織布は複数本の繊維を有し、前記繊維は短繊維のコーマ糸を有するもので、ロール部が被洗浄面から液体を吸液する際、異物の少ないコーマ糸を有することから、吸液性能を阻害する異物がロール部の表面に少なく、迅速且つ確実に、ロールの吸排機能が発揮される。
【０００９】
また、異物の少ないコーマ糸を有することから、異物がロール部の表面に少なく、平滑にロール部の表面が形成されるので、被洗浄面との密着性が高まり、良好なダム機能が発揮される。
【００１０】
ロールによる被洗浄面からの液体の除去機能の原理は、コンプレッサー等を介してエアー圧、油圧等の一定の圧力がかかりながら回転しているロールに、液体が付着した被洗浄面が接触することにより、液体を被洗浄面の両端部から流し去るダム機能と、ロールが回転しながら被洗浄面に接触して圧力により圧縮される圧縮ゾーンにおいて、ロール部の空隙部に吸収された液体を被洗浄面に一旦放出し、次いでロールが圧力による圧縮から開放される開放ゾーンにおいて、不織布を形成する繊維質の毛細管現象により被洗浄面の液体がロール部に吸い上げられ、ロール部の空隙部に放出される仕組みからなる吸排機能とから構成されている。前記ダム機能はゴムロール等にも発現する機能であるが、前記吸排機能は不織布ロールに特有の機能である。すなわち、不織布に充填された高分子弾性体が弾性変形する為、ロール部の空隙率が前記圧縮ゾーンで０％となり、前記開放ゾーンで元の空隙率に復元すると共に、復元した空隙部に繊維の毛細管現象により吸い上げられた液体が放出されることにより発現する機能である。
【００１１】
上記に示したように、本発明のロールはダム機能、及び吸排機能が効果的に発揮されるので、初期段階から水分、油分、薬品成分等の液体の除去性能が高いのである。
【００１２】
また、繊維の表面に異物の付着が少ないコーマ糸を有することから、ロール部の表面から異物が脱落し、被洗浄面に付着して製品不良につながることが防止される。
【００１３】
なお、コーマ糸とは、一般的にカード糸に対する繊維で、カード糸の表面の異物の除去と、繊維の平行度を改良する為のコーマという機械を通して精製した繊維のことである。すなわち、カード糸の表面の異物を除去すると共に、平行度を改良した繊維がコーマ糸となる。短繊維のコーマ糸を採用することにより、長繊維を用いた場合に比べ、不織布の厚みを調整しやすくなる。
【００１４】
請求項３の発明のロールは、特に、請求項１から２のロールにおいて、コーマ糸は綿であるもので、不織布は吸液性能に優れた綿を有することから、被洗浄面に付着した液体の除去性能が大幅に向上する。
【００１５】
請求項４の発明のロールは、特に、請求項１から３のロールにおいて、不織布は複数本の繊維及び前記繊維を接着させる結合剤を有するもので、繊維の接着性が強固になり、繊維の脱落が防止されると共に、ロールにゴム弾性が付与され、一段と優れた吸排機能が発揮される。
【００１６】
請求項５の発明の洗浄装置は、請求項１から４のいずれか１項に記載されたロールと、前記ロールを回転駆動する駆動手段を少なくとも有するもので、初期段階から優れた液体の除去性能を有すると共に、被洗浄面の蛇行が防止される洗浄装置が提供される。
【発明の効果】
【００１７】
請求項１の発明のロールは、被洗浄面の蛇行が防止されると共に、被洗浄面に付着した液体の除去性能が飛躍的に向上する。
【００１８】
請求項２の発明のロールは、初期段階から効果的にダム機能、及び吸排機能が発現し、優れた液体の除去性能を発揮すると共に、異物の脱落による被洗浄面の製品不良を防止することができる。
【００１９】
請求項３の発明のロールは、被洗浄面に付着した液体の除去性能が大幅に向上する。
【００２０】
請求項４の発明のロールは、繊維の脱落が防止されると共に、ロールにゴム弾性が付与される。
【００２１】
請求項５の発明の洗浄装置は、初期段階から優れた液体の除去性能が発揮されると共に、被洗浄面の蛇行が防止される。
【図面の簡単な説明】
【００２２】
【図１】本発明のロールの正面図である。
【図２】図１のＡ−Ａ断面図である。
【図３】ロール片を前面側から見た斜視図である。
【図４】不織布の部分拡大図である。
【図５】（ａ）カード糸の正面図、（ｂ）コーマ糸の正面図、（ｃ）本発明のロール片の表面状態を表す拡大断面図、（ｄ）本発明のロール片よりも表面粗度が大の表面状態を表す拡大断面図である。
【図６】本発明のロールが搭載された洗浄装置の説明図である。
【発明を実施するための形態】
【００２３】
以下、本発明の実施の形態について図面を参照しながら説明する。なお、この実施の形態により本発明が限定されるものではない。
【実施例１】
【００２４】
図１から図５を用いて、実施例１のロールについて説明する。
【００２５】
図１、及び図２において、ロール１は、台座３、止め金具５、プレート６、及び複数枚のロール片４からなるロール部２より構成されている。台座３は、鉄、ＳＵＳ、アルミニウム等の金属材料からなり、外周にロール部２が形成される中実状の略円柱形状である。本実施例においては、台座３は中実状であるが、中空状であっても構わない。ロール部２は、複数枚のロール片４が台座３の外周に積層されると共に、重ね合わされて形成されてあり、両側から止め金具５、及びプレート６にて挟み付けられて形成されてある。止め金具５は、スナップリングが使用されている。なお、挟み付ける方法について、前記以外にも、例えば、スナップリングの代わりにリング状のネジにて台座３にネジ止め固定する方法等も採用できる。
【００２６】
ロール部２の表面部の硬度は、４０°〜９０°程度に設定されるのが望ましい。硬度が４０°未満の場合、硬度が低すぎて、被洗浄面の端面が繰り返しロール部２に当接すると、早期にロール部２が摩耗する。また、硬度が９０°を超えると、硬度が高すぎて、液体の通気性が悪く、吸液性が劣る。なお、硬度とは物質の硬さを表わし、ＪＩＳＫ６２５３加硫ゴム及び熱可塑性ゴムの硬さ試験方法に記載のデュロメータ硬さ試験により測定した硬度である。
【００２７】
また、ロール部２の表面粗度Ｒａ（平均粗さ）は、２．５μｍ以上９．５μｍ以下にて設定される。表面粗度Ｒａが２．５μｍより小さいと、ロール部の表面部が平滑となり、グリップ力が劣り、摩擦係数が小さくなるので、被洗浄面が蛇行しやすくなる。特に、ピース状の鋼板や非鉄金属板等において蛇行が顕著に現れる。一方、表面粗度Ｒａが９．５μｍより大きいと、ロール部の表面部の凹凸が顕著となり、ロール部と被洗浄面の密着性が劣り、ダム機能が弱くなることから、液体の除去性能が低下する。なお、ロール１の液体の除去性能とグリップ力のバランスをなお一層取るには、ロール部２の表面粗度Ｒａを３．０μｍ以上６．０μｍ以下に設定するのが望ましい。表面粗度ＲａはＪＩＳＢ０６０１の規格により測定した値である。
【００２８】
図２において、台座３の外周等分２箇所には、鉄、ＳＵＳ、アルミニウム等の金属材料からなる略四角柱形状のキー７が、軸心方向に渡り搭載され、ネジ（図示せず）にて固定して装着されている。また、概円環状のロール片４の内周等分２箇所には、溝部８が形成され、溝部８はキー７に嵌合挿入されている。キー７は、ロール１の回転時におけるロール片４の回り止めとなる。
【００２９】
図３において、ロール片４は、不織布１１からなり、端面には側縁部９、中心には穴部１０、内周等分２箇所には溝部８が設けられた概円環状にて形成されている。
【００３０】
次に、図３、及び図４を用いて、不織布１１について詳説する。
【００３１】
不織布１１の重量、厚み等は、特に限定されるものではないが、例えば、重量は２８０±２０ｇ／ｍ２、厚みは１．３±０．３ｍｍ程度に設定される。
【００３２】
図３、及び図４において、不織布１１は、複数本の絡合された繊維１２の表面に結合剤１３が付着して形成されている。結合剤１３は、繊維１２の表面に付着することにより、絡合された繊維１２を強固に接着し、不織布１１の摩耗、剥離、切れ、ほつれ等を長期間に亘り防止する。繊維１２と結合剤１３の重量配合比率は、９０：１０〜３０：７０にて形成される。結合剤１３の重量比率が１０％未満の場合、ロール１は弾力性が発現しにくく、効果的なダム機能、及び吸排機能を発揮することができない。また、繊維１２の重量比率が３０％未満の場合、被洗浄面に付着した液体を吸い上げる繊維１２の量が少ないので、液体を効率よく迅速に除去することができない。なお、より効果的にダム機能、及び吸排機能をロール１に発現させ、被洗浄面に付着している液体の量や粘度等に対応して、効率よく確実に液体を除去するには、繊維１２と結合剤１３の重量配合比率を、８０：２０〜５５：４５にて設定し、繊維１２の比率を、結合剤１３の比率より高く設定することが望ましい。
【００３３】
繊維１２は、天然繊維、半合成繊維、合成繊維が単独使用、あるいは併用される。天然繊維は、綿、麻、リンネル等の植物繊維、羊毛、絹、カシミヤ等の動物繊維、石綿、ガラス繊維等の鉱物繊維が挙げられる。半合成繊維は、アセテート、トリアセテート、プロミックス等が挙げられる。合成繊維は、ナイロン、ポリエステル、ビニロン、ポリ塩化ビニリデン、ポリ塩化ビニル、ポリアクリロニトリル、ポリエチレン、ポリプロピレン、ポリ青化ビニリデン、ポリユリア、ポリスチレン、ポリウレタン、ポリフルオロエチレン等が挙げられる。本発明のロール１のロール片４に使用される不織布１１の繊維１２は、短繊維の綿、及びナイロンから構成される。綿は吸液性能に優れており、ナイロンは耐摩耗性が良好である。短繊維を用いることにより、長繊維を用いた場合に比べ、不織布１１の厚みを調整しやすくなる。なお、短繊維とは、一般的に繊維１２の長さが５０ｍｍ以下の繊維１２のことをいう。
【００３４】
繊維１２の繊度は、特に限定されるものではなく、１デニール（ｄ）未満のマイクロファイバー、１デニール（ｄ）以上のレギュラーファイバーのいずれでもよい。なお、１デニール（ｄ）とは９０００ｍで１ｇとなる繊維１２の太さである。
【００３５】
結合剤１３は、高分子弾性体からなり、アクリロニトリルブタジエンラバー（ＮＢＲ）、スチレンブタジエンラバー（ＳＢＲ）、メタクリル酸メチルブタジエンラバー（ＭＢＲ）、ポリウレタン等が挙げられ、単独使用、あるいは併用される。結合剤１３の選択は、耐油性、耐水性、耐摩耗性などロール１の使用される環境、被洗浄面に付着している液体の種類、コストなどを勘案し、適宜、決定される。結合剤１３は、高分子弾性体からなることから、繊維１２を結合すると共に、ロール１に弾力性を付与することができる。その為、ロール１は効率よく確実にダム機能、及び吸排機能を発揮することができる。
【００３６】
ロール１の弾力性、及び耐摩耗性の向上を目的に、高分子弾性体の分子間に橋架け構造を形成してもよい。結合剤１３に架橋剤を加え、１００〜１５０℃程度に加熱して高分子弾性体と反応させることにより、高分子弾性体の分子間に橋架け構造を形成することができる。架橋剤としては、トリメチロールメラミン、ヘキサメチロールメラミン等のメラミン樹脂、ブロックイソシアネート等のイソシアネート樹脂、脂肪族エポキシ等のエポキシ樹脂が挙げられ、単独使用、あるいは併用される。架橋剤は、高分子弾性体の１００重量部にたいして、０．５〜５重量部配合されるのが好ましい。０．５重量部未満の場合には、高分子弾性体の分子間全てに渡り、橋架け構造が形成されず、分子間に未架橋部分が生成され、高分子弾性体に一段と優れた弾力性を付与することができない。５重量部より多い場合には、高分子弾性体が硬くなり、却ってロール１の弾力性が劣ることになる。また、架橋剤に、有機アミン塩、複合金属塩等の架橋助剤を、架橋剤の使用量の１０〜５０％添加して用いてもよい。架橋助剤は、高分子弾性体の分子間に橋架け構造が形成されるのを促進する目的で添加されるものである。さらに、前記架橋剤を用いずに、高分子弾性体を加熱することにより、高分子間反応を起こし、高分子弾性体を自己架橋させて、橋架け構造を形成する方法を用いることもできる。  
【００３７】
次に、図５（ａ）、及び図５（ｂ）を用いて、本発明のロール１のロール片４に使用される不織布１１を構成する綿１５について説明する。
【００３８】
不織布１１を構成する綿１５は、図５（ｂ）に示したコーマ糸１８である。コーマ糸１８は、カード糸１４に対する繊維で、綿１５の表面の一般的に綿カス１６と呼ばれる異物の除去と、綿１５の平行度を改良する為のコーマという機械を通して精製した繊維のことである。すなわち、カード糸１４の表面の異物を除去すると共に、平行度を改良した繊維がコーマ糸１８となる。また、綿１５は、表面に複数の亀裂部１７を有し、亀裂部１７にて液体を毛細管現象により吸い上げるので、他の繊維に比べて、吸液性能に優れているのである。  
【００３９】
次に、図５（ｃ）、及び図５（ｄ）を用いて、本発明のロール１のロール部２を構成するロール片４の表面状態について説明する。
【００４０】
図５（ｃ）、及び図５（ｄ）に記載のロール片４は、ロール１の回転方向にたいして、ロール片４の先端部の表面加工方向の順目が、鋼板２５に当接されてある。また、本発明のロール片４は、表面粗度Ｒａ（平均粗さ）が、２．５μｍ以上９．５μｍ以下にて形成されてあり、図５（ｃ）の如く、繊維１２が互いに密着した一体構造となっている。ロール片の表面粗度が９．５μｍ以上の場合には、図５（ｄ）の如く、繊維１２間の先端部に隙間１９が形成されてある。隙間１９は、ロール片４の表面加工時に、ロール片４の表面に加えられる押し付け力にたいして、繊維１２の反力により発生するものである。本発明のロール片４においては、表面粗度Ｒａ（平均粗さ）が、２．５μｍ以上９．５μｍ以下にて形成されてある為、繊維１２の反力を極力、抑えることができ、鋼板２５にロール片４の先端部が当接した時には、隙間１９が発生する事が無いと共に、鋼板２５にロール片４が押し付けられることにより、ロール片４と鋼板２５との密着性が高まり、優れたグリップ力が発揮され、被洗浄面の蛇行が防止されると共に、ダム機能が効果的に発現するので、被洗浄面に付着した液体の除去性能が飛躍的に向上する。
【００４１】
一方、図５（ｄ）の如く、表面粗度Ｒａが９．５μｍより大きいと、鋼板２５にロール片４の先端部が当接した時においても、ロール片４の先端部に形成された隙間１９が、ロール片４と鋼板２５との間に形成されることにより、鋼板２５に筋目等の表面ムラが発生し、ロール片４と鋼板２５の密着性が劣化して、ダム機能が弱くなり、液体の除去性能が低下する。
【００４２】
また、表面粗度Ｒａが２．５μｍより小さいと、図５（ｃ）の表面状態と同様に、ロール片４の先端部には隙間１９は形成されないが、繊維１２間の先端部において、鋼板２５にたいする摩擦力が急激に低下すると共に、すべりが発生する為、鋼板２５がロール片４との当接時に、蛇行が発生する。
【００４３】
次に、不織布１１の製造方法について述べる。最初に複数本の繊維１２を集積させ、ニードルパンチングと呼ばれる特殊な針を繊維１２に突き刺すことにより、３次元に絡合されたウエッブと呼ばれる布状体を得る。次いで、高分子弾性体からなる結合剤１３をスプレー、浸漬、含浸等の方法を用いて繊維１２の表面に付着させ、加熱することにより平板状の不織布１１を形成する。結合剤１３には、必要に応じて架橋剤、架橋助剤、界面活性剤等を配合することができる。前記の製造方法は、一般的にケミカルボンド法と呼ばれている。
【００４４】
次に、ロール１の製作方法について説明する。
【００４５】
最初に、外周等分２箇所に略四角柱形状のキー７が、軸心方向に渡り搭載され、ネジにて固定して装着された台座３を用意する。次に、平板状の不織布１１を用意し、不織布１１をトムソン型、あるいはレーザーカッター等を用いて、２箇所の溝部８、側縁部９、及び穴部１０を有する概円環状のロール片４に打ち抜く。次いで、ロール片４を複数枚重ね合わせて、穴部１０を台座３にたいして貫通させると共に、溝部８をキー７に嵌合挿入することにより、台座３の外周にロール片４を積層する。そして、台座３の長手方向からプレス機にて所定長さだけ圧縮させた後、止め金具５、及びプレート６にて複数のロール片４を挟み付けて固定する。次に、所定時間放置することにより、重ね合わせた複数のロール片４の内部応力を均一化させ、側縁部９をバイト、ナイフ等により切削加工及び研磨加工する。最後に、粒度＃１００〜＃１０００程度のサンドペーパーやエメリーペーパー等の研磨紙、あるいは粒度＃３０〜＃４０００程度のカッティングホイール、ベルトサンダー、砥石等を用いて、ロール部２の表面粗度Ｒａ（平均粗さ）が２．５μｍ以上９．５μｍ以下となるように仕上げ、ロール１が製作される。ロール部２の研磨方向の順目が被洗浄面に摺接するようにする。
【００４６】
上記の如く構成されたロール１の動作、作用は下記の通りである。
【００４７】
ロール部２の表面粗度Ｒａ（平均粗さ）は２．５μｍ以上９．５μｍ以下であり、優れたグリップ力が発揮され、被洗浄面の蛇行が防止されると共に、ロール１と被洗浄面の密着性が上がり、ダム機能が効果的に発現するので、被洗浄面に付着した液体の除去性能が飛躍的に向上する。
【００４８】
ロール１は、ロール部２、及び台座３を有し、ロール部２は不織布１１からなる概円環状の複数枚のロール片４が台座３の外周に積層されて形成されてあり、不織布１１は複数本の繊維１２を有し、繊維１２は短繊維のコーマ糸１８を有するもので、ロール部２が被洗浄面から液体を吸液する際、異物の少ないコーマ糸１８を有することから、吸液性能を阻害する異物がロール部２の表面に少なく、迅速且つ確実に、ロール１の吸排機能が発揮される。また、短繊維のコーマ糸１８を採用することにより、長繊維を用いた場合に比べ、不織布の厚みを調整しやすくなる。
【００４９】
異物の少ないコーマ糸１８を有することから、異物がロール部２の表面に少なく、平滑にロール部２の表面が形成されるので、被洗浄面との密着性が高まり、良好なダム機能が発揮される。
【００５０】
繊維１２の表面に異物の付着が少ないコーマ糸１８を有することから、ロール部２の表面から異物が脱落し、被洗浄面に付着して製品不良につながることが防止される。
【００５１】
コーマ糸１８は綿１５であり、不織布１１は吸液性能に優れた綿１５を有することから、被洗浄面に付着した液体の除去性能が大幅に向上する。
【００５２】
不織布１１は、複数本の繊維１２、及び繊維１２を接着させる結合剤１３を有し、繊維１２の接着性が強固になり、繊維１２の脱落が防止されると共に、ロール１にゴム弾性が付与され、一段と優れた吸排機能が発揮される。
【００５３】
次に、本発明のロール１の油分除去性能について、下記要領にて試験した。本発明のロール１に使用した不織布１１の組成及びロール部２のＲａを実施例１、比較対象として比較例１、及び比較例２に使用した不織布１１の組成及びロール部２のＲａを、それぞれ表１に示す。また、油分除去性能の試験結果を、それぞれ表２に示す。
【００５４】
【表１】
2015113919.tif 000003
【００５５】
（油分除去性能）
外径が１００ｍｍ、内径が７０ｍｍ、全長が３００ｍｍのロール部２を有するロール１を、それぞれ２本ずつ製作し、洗浄装置に上下一対にて前記ロール１を設置した。ロール部２の表面部の硬度は８３°にて設定した。次に、溶融亜鉛メッキ鋼板に、スギムラ化学工業株式会社製の洗浄油プレトンＲ−３０３ＰＸ２（動粘度５．０ｃＳｔ／４０℃）を３０ｇ／ｍ２塗布し、周速を毎分１００ｍにて回転させた前記ロール１にたいして、線圧８ｋｇｆ／ｃｍの圧力を加えて押し付け、上下のロール１の間に溶融亜鉛メッキ鋼板を通過させた。
【００５６】
そして、溶融亜鉛メッキ鋼板の残油量を測定すると共に、１ｍ２あたりの残油量に換算し、下記基準により判定した。
○・・・残油量が１．０ｇ／ｍ２以下であった。
△・・・残油量が１．０ｇ／ｍ２を超え、２．０ｇ／ｍ２以下であった。
×・・・残油量が２．０ｇ／ｍ２を超えていた。
【００５７】
【表２】
2015113919.tif 000004
【００５８】
上記試験結果より、実施例１のロール１は、ロール部２の表面粗度Ｒａが５．０μｍにて形成されており、ロール部２と鋼板との密着性が良好で、残油量は０．５ｇ／ｍ２で、油分除去性能は良好な結果が得られた。ロール部２の表面を研磨する際、レジンダーによるベルトサンダーを用いた。ベルトサンダーは、ロール部２の表面にたいして、面接触することから、ロール部２の表面の凹凸を極力小さくすることができる。
【００５９】
比較例１のロール１は、ロール部２の表面粗度Ｒａが７．５μｍにて形成されており、残油量は１．５ｇ／ｍ２で、油分除去性能は実施例１のロール１に比べてやや劣るものであった。ロール部２の表面を研磨する際、グラインダーによるカッティングホイールを用いた。カッティングホイールは、ロール部２の表面にたいして、エッジ部分が線接触することから、実施例１のロール１よりもロール部２の表面のＲａがやや高く、鋼板との密着性もやや劣る為、残油量も実施例１のロール１よりも多めとなった。
【００６０】
比較例２のロール１は、ロール部２の表面粗度Ｒａが１０．０μｍにて形成されており、ロール部２の表面粗度Ｒａが高いことから、残油量は２．５ｇ／ｍ２で、油分除去性能は劣るものであった。ロール部２の表面を研磨する際、バイトを用いた。バイトは、ロール部２の表面にたいして、先端が点接触することから、ロール部２の表面の凹凸が大きく、Ｒａが大きく、鋼板との密着性が劣り、残油量も多くなった。
【実施例２】
【００６１】
図６を用いて、実施例２の洗浄装置について説明する。なお、構成の説明を容易にする為に、各部品の軸受け部や、支持部品の図示、説明は省略することとする。また、ロールは、鋼板に付着した油分除去用として用いられるものとする。
【００６２】
ロール２１ａ、２１ｂは、洗浄装置２０に上下一対で設置され、上部に位置するロール２１ａの台座２３の両端部に一定の圧力が加えられ、駆動手段２４により矢印の方向に回転駆動し、上部のロール２１ａと下部のロール２１ｂの間を、両面に油分（図示せず）が付着したピース状の鋼板２５が白抜き矢印の方向に送出されている。
【００６３】
上部に位置するロール２１ａは鋼板２５の表面から油分を除去し、下部に位置するロール２１ｂは鋼板２５の裏面から油分を除去する。油分が付着した鋼板２５は、ロール部２２と接触すると、ロール２１ａ、２１ｂのダム機能により、油分が鋼板２５の両端部から流れ去ると共に、吸排機能により、圧力による圧縮ゾーン（鋼板２５の流れ方向、すなわち白抜き矢印の方向において、ロール２１ａ、２１ｂより鋼板２５の上流側）においてロール部２２から鋼板２５に一旦、油分が放出され、圧力からの開放ゾーン（鋼板２５の流れ方向、すなわち白抜き矢印の方向において、ロール２１ａ、２１ｂより鋼板２５の下流側）においてロール部２２を構成する不織布の有する繊維の毛細管現象が発現し、油分がロール部２２に吸い上げられると共に、ロール部２２の空隙に放出され、油分は鋼板２５から除去される。なお、ロール２１ａ、２１ｂは、上記に示した実施例１のロール１と同一である。
【００６４】
上記の如く構成された洗浄装置２０の動作、作用は下記の通りである。
【００６５】
洗浄装置２０は、初期段階から優れた液体の除去性能を有すると共に、鋼板２５の蛇行が防止される。
【産業上の利用可能性】
【００６６】
本発明のロールは、主に、鋼板、非鉄金属板、樹脂板、あるいはフィルム状の被洗浄面に付着した水分、油分、薬品成分等の液体を除去、搾取、洗浄する目的以外にも、長期間に亘り、優れた耐久性を必要とするロールとして、広く好適に使用することができる。
【符号の説明】
【００６７】
１、２１ａ、２１ｂ  ロール
２、２２  ロール部
３、２３  台座
４  ロール片
５  止め金具
６  プレート
７  キー
８  溝部
９  側縁部
１０  穴部
１１  不織布
１２  繊維
１３  結合剤
１４  カード糸
１５  綿
１６  綿カス
１７  亀裂部
１８  コーマ糸
１９  隙間
２０  洗浄装置
２４  駆動手段
２５  鋼板
【図１】
2015113919.tif 000005
【図２】
2015113919.tif 000006
【図３】
2015113919.tif 000007
【図４】
2015113919.tif 000008
【図５】
2015113919.tif 000009
【図６】
2015113919.tif 000010